(57)【要約】      （修正有）【課題】カラーフィルター製造工程内の高温処理に属するポストベーク後のパターン形状を順テーパーにする着色感光性樹脂組成物を提供する。【解決手段】非反応性アルカリ可溶性樹脂と光重合開始剤（Ａ）を含み、前記光重合開始剤（Ａ）は、一つの分子内にオキシム基を二つ含む光重合開始剤（ａ１）を含有することを特徴とする着色感光性樹脂組成物。【選択図】図３
2019168679.tif 000002
【特許請求の範囲】
【請求項１】
非反応性アルカリ可溶性樹脂と光重合開始剤（Ａ）を含み、
前記光重合開始剤（Ａ）は、一つの分子内にオキシム基を二つ含む光重合開始剤（ａ１）を含むことを特徴とする着色感光性樹脂組成物。
【請求項２】
前記非反応性アルカリ可溶性樹脂のガラス転移温度（Ｔｇ）は、０℃以下であることを特徴とする請求項１に記載の着色感光性樹脂組成物。
【請求項３】
前記非反応性アルカリ可溶性樹脂は、分子内にエポキシ基または不飽和二重結合を含まないことを特徴とする請求項１に記載の着色感光性樹脂組成物。
【請求項４】
前記非反応性アルカリ可溶性樹脂は、単独重合体のガラス転移温度が０℃以下の化合物に由来する反復単位が１０〜５０重量％で含まれることを特徴とする請求項２に記載の着色感光性樹脂組成物。
【請求項５】
前記化合物は、アクリル酸エチル、アクリル酸ｎ−ブチル、（メタ）アクリル酸２−エチルヘキシル、アクリル酸ｎ−ヘキシルおよび（メタ）アクリル酸ラウリルよりなる群から選ばれる一つ以上を含むことを特徴とする請求項４に記載の着色感光性樹脂組成物。
【請求項６】
前記非反応性アルカリ可溶性樹脂の重量平均分子量は、３，０００〜１２，０００であることを特徴とする請求項１に記載の着色感光性樹脂組成物。
【請求項７】
前記非反応性アルカリ可溶性樹脂は、これを含む着色感光性樹脂組成物のうち固形分全体１００重量部に対して、１０〜８０重量部で含まれることを特徴とする請求項１に記載の着色感光性樹脂組成物。
【請求項８】
前記光重合開始剤（ａ１）の分子量は、４００〜７５０であることを特徴とする請求項１に記載の着色感光性樹脂組成物。
【請求項９】
前記着色感光性樹脂組成物は、着色剤、光重合性化合物、前記光重合開始剤（ａ１）以外の光重合開始剤（ａ２）、溶剤および添加剤よりなる群から選ばれる一つ以上をさらに含むことを特徴とする請求項１に記載の着色感光性樹脂組成物。
【請求項１０】
前記非反応性アルカリ可溶性樹脂の酸価は、２０〜２００ｍｇＫＯＨ／ｇであることを特徴とする請求項１に記載の着色感光性樹脂組成物。
【請求項１１】
請求項１〜１０のいずれかに記載の着色感光性樹脂組成物を含むことを特徴とするカラーフィルタ。
【請求項１２】
請求項１１に記載のカラーフィルタを含むことを特徴とする画像表示装置。
【発明の詳細な説明】
【技術分野】
【０００１】
本発明は、着色感光性樹脂組成物、これを含むカラーフィルタおよび画像表示装置に関する。
【背景技術】
【０００２】
着色感光性樹脂組成物を利用してカラーフィルタを形成する方法として、基板または予め所望のパターンの遮光層を形成した基板上に着色感光性樹脂組成物の塗膜を形成し、所定のパターンを有するフォトマスクを介して光を照射（以下、露光という）し、現像して未露光部を溶解させて除去し、その後、ポストベークすることによって、各色の画素を得る方法が主に使用されている。
【０００３】
また、最近、カラーフィルタの技術分野においては、露光量を減らしてタクトタイムを短縮させることを目標としていると共に、最近に要求される画像表示装置の高色純度化の要求に対応するために、着色感光性樹脂組成物内に占める着色剤の含有量（比率）が増加している傾向にあり、そのため、着色剤以外の成分の含量が減少して、カラーフィルタの製造時に密着性の減少、残渣の発生等の問題が発生し得る。
【０００４】
これと関連して、特許文献１には、アルカリ可溶性樹脂、アクリル系光重合性モノマー、光重合開始剤、顔料および溶剤を含み、前記アルカリ可溶性樹脂は、ａ）特定の化学式で表される１種以上の二重結合を含むエチレン性不飽和モノマー；ｂ）１種以上のカルボキシル基を有するエチレン性不飽和モノマー；およびｃ）前記ｂ）のモノマーと共重合が可能なエチレン性不飽和モノマーとの共重合体であることを特徴とすることによって、残渣がなく、密着性に優れ、超微細ピクセルからなる高解像度のカラーフィルタを製造できるカラーフィルタ用感光性樹脂組成物およびこれを利用したカラーフィルタについて記載されているが、このような組成物を利用してカラーフィルタを製造するとき、後熱処理工程（ポストベーク）前にパターンの形状が逆テーパーの形態で形成されて、工程上のエラーが発生する問題がある。
【先行技術文献】
【特許文献】
【０００５】
【特許文献１】韓国特許登録第１０−０８７５２６９号公報
【発明の概要】
【発明が解決しようとする課題】
【０００６】
本発明は、上述のような問題を解決するためのものであって、その目的は、カラーフィルタ製造工程のうち高熱処理に属するポストベーク工程後のパターンの形態を順テーパー形態で形成可能であるので、工程上の問題が発生しない着色感光性樹脂組成物、これを含むカラーフィルタおよび画像表示装置を提供することにある。
【課題を解決するための手段】
【０００７】
上記目的を達成するための本発明の着色感光性樹脂組成物は、非反応性アルカリ可溶性樹脂と光重合開始剤（Ａ）を含み、前記光重合開始剤（Ａ）は、一つの分子内にオキシム基を二つ含む光重合開始剤（ａ１）を含むことを特徴とする。
【０００８】
また、本発明のカラーフィルタは、前述した着色感光性樹脂組成物の硬化物を含むことを特徴とする。
【０００９】
また、本発明の画像表示装置は、前述したカラーフィルタを含むことを特徴とする。
【発明の効果】
【００１０】
本発明の着色感光性樹脂組成物は、カラーフィルタ製造工程のうちポストベーク工程後にパターンの形態を順テーパーの形態で具現が可能にすることによって、製造工程上の問題が発生しない利点がある。
【００１１】
本発明のカラーフィルタは、前述したものと同じ利点がある。
【００１２】
本発明の画像表示装置は、前述したものと同じ利点がある。
【図面の簡単な説明】
【００１３】
【図１】図１は、カラーフィルタの製造工程の一例を示す図面である。
【図２】図２は、カラーフィルタの製造工程の一例を示す図面である。
【図３】図３は、カラーフィルタの製造工程の一例を示す図面である。
【発明を実施するための形態】
【００１４】
本発明で任意の部材が他の部材の「上に」位置しているというとき、これは、任意の部材が他の部材に接している場合だけでなく、二つの部材の間に他の部材が存在する場合も含む。
【００１５】
本発明で任意の部分が或る構成要素を「含む」というとき、これは、特に反対される記載がない限り、他の構成要素を除くものではなく、他の構成要素をさらに含むことができることを意味する。
【００１６】
以下、本発明についてより詳細に説明する。
【００１７】
＜着色感光性樹脂組成物＞
本発明の一様態による着色感光性樹脂組成物は、非反応性アルカリ可溶性樹脂と光重合開始剤（Ａ）を含み、前記光重合開始剤（Ａ）は、一つの分子内にオキシム基を二つ含む光重合開始剤（ａ１）を含有することを特徴とすることによって、カラーフィルタ工程のうちポストベーク工程後にパターンの形態を順テーパー（ｔａｐｅｒ）の形態で具現が可能にすることによって、製造工程上の問題が発生しないという利点があり、形成されたパターン内に孔（ｈｏｌｅ）が発生するのを防止することができるという利点がある。
【００１８】
非反応性アルカリ可溶性樹脂
本発明の一様態による着色感光性樹脂組成物は、非反応性アルカリ可溶性樹脂を含むことによって、カラーフィルタの製造時に形成されるカラーパターンの形状を順テーパーの形状で具現することが可能であるという利点がある。
【００１９】
本発明の一実施形態によれば、前記非反応性アルカリ可溶性樹脂のガラス転移温度は、０℃以下であってもよく、重量平均分子量は、３，０００〜１２，０００であってもよい。この際、前記重量平均分子量は、ゲル浸透クロマトグラフィー（ＧＰＣ；テトラヒドロフランを溶出溶媒という）で測定したポリスチレン換算重量平均分子量を意味する。前記重量平均分子量は、好ましくは６，０００〜１０，０００であってもよいが、重量平均分子量が本発明で提示する範囲内に含まれる場合、パターンの硬度が向上し、残膜率（ｆｉｌｍ  ｒｅｍａｉｎｉｎｇ  ｒａｔｉｏ）が向上し、現像液のうち非露出部の溶解性および解像度が向上するという利点がある。
【００２０】
また、本発明の一実施形態によれば、前記非反応性アルカリ可溶性樹脂は、具体的に分子内にエポキシ基または不飽和二重結合を含まないものであってもよい。
【００２１】
本発明の一実施形態によれば、前記ガラス転移温度が０℃以下の非反応性アルカリ可溶性樹脂は、単独重合体のガラス転移温度が０℃以下の化合物に由来する反復単位を１０〜５０重量％で含むことができ、好ましくは１５〜４０重量％で含むことができ、前記化合物は、具体的にアクリル酸エチル、アクリル酸ｎ−ブチル、（メタ）アクリル酸２−エチルヘキシル、アクリル酸ｎ−ヘキシルおよび（メタ）アクリル酸ラウリルよりなる群から選ばれる一つ以上であってもよいが、これらに限定されるものではない。
【００２２】
前記非反応性アルカリ可溶性樹脂は、具体的に、カルボキシル基含有単量体および前記単量体と共重合可能な他の単量体との共重合体であってもよい。
【００２３】
前記カルボキシル基含有単量体としては、例えば不飽和モノカルボン酸や、不飽和ジカルボン酸、不飽和トリカルボン酸等の分子中に一つ以上のカルボキシル基を有する不飽和多価カルボン酸等の不飽和カルボン酸等が挙げられる。ここで、不飽和モノカルボン酸としては、例えばアクリル酸、メタクリル酸、クロトン酸、α−クロロアクリル酸、ケイ皮酸等が挙げられる。不飽和ジカルボン酸としては、例えばマレイン酸、フマル酸、イタコン酸、シトラコン酸、メサコン酸等が挙げられる。不飽和多価カルボン酸は、酸無水物であってもよく、具体的には、マレイン酸無水物、イタコン酸無水物、シトラコン酸無水物等が挙げられる。また、不飽和多価カルボン酸は、そのモノ（２−メタクリロイルオキシアルキル）エステルであってもよく、例えばコハク酸モノ（２−アクリロイルオキシエチル）、コハク酸モノ（２−メタクリロイルオキシエチル）、フタル酸モノ（２−アクリロイルオキシエチル）、フタル酸モノ（２−メタクリロイルオキシエチル）等が挙げられる。また、不飽和多価カルボン酸は、その両末端ジカルボキシ重合体のモノ（メタ）アクリレートであってもよく、例えばω−カルボキシポリカプロラクトンモノアクリレート、ω−カルボキシポリカプロラクトンモノメタクリレート等が挙げられる。前記カルボキシル基含有単量体は、それぞれ単独でまたは２種以上を混合して使用することができる。
【００２４】
前記カルボキシル基含有単量体と共重合可能な他の単量体としては、例えば二重結合を含むエチレン性不飽和モノマー、スチレン、α−メチルスチレン、ｏ−ビニルトルエン、ｍ−ビニルトルエン、ｐ−ビニルトルエン、ｐ−クロロスチレン、ｏ−メトキシスチレン、ｍ−メトキシスチレン、ｐ−メトキシスチレン、ｏ−ビニルベンジルメチルエーテル、ｍ−ビニルベンジルメチルエーテル、ｐ−ビニルベンジルメチルエーテル、ｏ−ビニルベンジルグリシジルエーテル、ｍ−ビニルベンジルグリシジルエーテル、ｐ−ビニルベンジルグリシジルエーテル、インデン等の芳香族ビニル化合物；メチルアクリレート、メチルメタクリレート、エチルアクリレート、エチルメタクリレート、ｎ−プロピルアクリレート、ｎ−プロピルメタクリレート、ｉ−プロピルアクリレート、ｉ−プロピルメタクリレート、ｎ−ブチルアクリレート、ｎ−ブチルメタクリレート、ｉ−ブチルアクリレート、ｉ−ブチルメタクリレート、ｓｅｃ−ブチルアクリレート、ｓｅｃ−ブチルメタクリレート、ｔ−ブチルアクリレート、ｔ−ブチルメタクリレート、２−ヒドロキシエチルアクリレート、２−ヒドロキシエチルメタクリレート、２−ヒドロキシプロピルアクリレート、２−ヒドロキシプロピルメタクリレート、３−ヒドロキシプロピルアクリレート、３−ヒドロキシプロピルメタクリレート、２−ヒドロキシブチルアクリレート、２−ヒドロキシブチルメタクリレート、３−ヒドロキシブチルアクリレート、３−ヒドロキシブチルメタクリレート、４−ヒドロキシブチルアクリレート、４−ヒドロキシブチルメタクリレート、アリルアクリレート、アリルメタクリレート、ベンジルアクリレート、ベンジルメタクリレート、シクロヘキシルアクリレート、シクロヘキシルメタクリレート、フェニルアクリレート、フェニルメタクリレート、２−メトキシエチルアクリレート、２−メトキシエチルメタクリレート、２−フェノキシエチルアクリレート、２−フェノキシエチルメタクリレート、メトキシジエチレンメタクリレート、イソボルニルアクリレート、イソボルニルメタクリレート、ジシクロペンタジエニルアクリレート、ジシクロペンタジエチルメタクリレート、２−ヒドロキシ−３−フェノキシプロピルアクリレート、２−ヒドロキシ−３−フェノキシプロピルメタクリレート、グリセロールモノアクリレート、グリセロールモノメタクリレート等の不飽和カルボン酸エステル類；２−アミノエチルアクリレート、２−アミノエチルメタクリレート、２−ジメチルアミノエチルアクリレート、２−ジメチルアミノエチルメタクリレート、２−アミノプロピルアクリレート、２−アミノプロピルメタクリレート、２−ジメチルアミノプロピルアクリレート、２−ジメチルアミノプロピルメタクリレート、３−アミノプロピルアクリレート、３−アミノプロピルメタクリレート、３−ジメチルアミノプロピルアクリレート、３−ジメチルアミノプロピルメタクリレート等の不飽和カルボン酸アミノアルキルエステル類；グリシジルアクリレート、グリシジルメタクリレート等の不飽和カルボン酸グリシジルエステル類；酢酸ビニル、プロピオン酸ビニル、酪酸ビニル、安息香酸ビニル等のカルボン酸ビニルエステル類；ビニルメチルエーテル、���ニルエチルエーテル、アリルグリシジルエーテル等の不飽和エーテル類；アクリロニトリル、メタクリロニトリル、α−クロロアクリロニトリル、シアン化ビニリデン等のシアン化ビニル化合物；アクリルアミド、メタクリルアミド、α−クロロアクリルアミド、Ｎ−２−ヒドロキシエチルアクリルアミド、Ｎ−２−ヒドロキシエチルメタクリルアミド等の不飽和アミド類；マレイミド、Ｎ−フェニルマレイミド、Ｎ−シクロヘキシルマレイミド等の不飽和イミド類；１、３−ブタジエン、イソプレン、クロロプレン等の脂肪族共役ジエン類；ポリスチレン、ポリメチルアクリレート、ポリメチルメタクリレート、ポリ−ｎ−ブチルアクリレート、ポリ−ｎ−ブチルメタクリレート、ポリシロキサンの重合体分子鎖の末端にモノアクリロイル基またはモノメタクリロイル基を有する巨大単量体類等が挙げられる。これらの単量体は、それぞれ単独でまたは２種以上を混合して使用することができる。
【００２５】
前記非反応性アルカリ可溶性樹脂は、具体的に、（メタ）アクリル酸／メチル（メタ）アクリレート／（メタ）アクリル酸２−エチルヘキシル共重合体、（メタ）アクリル酸／ベンジル（メタ）アクリレート／（メタ）アクリル酸２−エチルヘキシル共重合体、（メタ）アクリル酸／２−ヒドロキシエチル（メタ）アクリレート／ベンジル（メタ）アクリレート／（メタ）アクリル酸２−エチルヘキシル共重合体、（メタ）アクリル酸／ベンジル（メタ）アクリレート／Ｎ−フェニルマレイミド／（メタ）アクリル酸２−エチルヘキシル共重合体、（メタ）アクリル酸／（メタ）アクリル酸２−エチルヘキシル／スチレン／ベンジル（メタ）アクリレート共重合体、（メタ）アクリル酸／コハク酸モノ（２−アクリロイルオキシエチル）／スチレン／（メタ）アクリル酸２−エチルヘキシル共重合体、（メタ）アクリル酸／ベンジル（メタ）アクリレート／（メタ）アクリル酸２−エチルヘキシル／グリセロールモノ（メタ）アクリレート共重合体等が挙げられるが、これらに限定されるものではない。
【００２６】
本明細書で、（メタ）アクリレートとは、アクリレートおよび／またはメタクリレートを意味する。
【００２７】
本発明の一実施形態によれば、前記非反応性アルカリ可溶性樹脂の酸価は、２０〜２００ｍｇＫＯＨ／ｇであってもよい。酸価が前記範囲を満たす場合、現像液に対する溶解性が向上して、非露出部が容易に溶解し、感度が増加することによって、結果的に現像時に露出部のパターンが残っているので、残膜率を改善することができるという利点がある。この際、酸価とは、アクリル系重合体１ｇを中和するのに必要な水酸化カリウムの量（ｍｇ）として測定される値であり、通常、水酸化カリウム水溶液を使用して滴定することによって求められる。
【００２８】
本発明の一実施形態によれば、前記非反応性アルカリ可溶性樹脂は、これを含む着色感光性樹脂組成物のうち固形分全体１００重量部に対して１０〜８０重量部で含まれ得、好ましく２０〜７０重量部で含まれ得る。前記アルカリ可溶性樹脂の含量が前記範囲内に含まれる場合、カラーパターンの形成が可能であり、解像度および残膜率が向上することができるという利点がある。
【００２９】
光重合開始剤（Ａ）
本発明の一様態による着色感光性樹脂組成物は、一つの分子内にオキシム基を二つ含む光重合開始剤（ａ１）を含むことによって、カラーフィルタの製造時にポストベーク工程後にパターンの形態を順テーパーの形態で具現するという利点がある。
【００３０】
また、本発明の一実施形態によれば、前記光重合開始剤（ａ１）の分子量は、４００〜７５０であってもよい。前記分子量を満たす場合、順テーパーの具現がより容易になり得るという利点がある。
【００３１】
前記光重合開始剤（ａ１）は、具体的に、下記化学式１〜化学式７で表される化合物よりなる群から選ばれる一つ以上を含むことができる。
【００３２】
［化学式１］
【化１】
2019168679.tif 000003
【００３３】
［化学式２］
【化２】
2019168679.tif 000004
【００３４】
［化学式３］
【化３】
2019168679.tif 000005
【００３５】
［化学式４］
【化４】
2019168679.tif 000006
【００３６】
［化学式５］
【化５】
2019168679.tif 000007
【００３７】
［化学式６］
【化６】
2019168679.tif 000008
【００３８】
［化学式７］
【化７】
2019168679.tif 000009
【００３９】
前述した本発明の光重合開始剤（ａ１）は、有機化学的知識を有する通常の技術者が通常の方法で合成して使用したり、市販品を購入して使用することもできる。
【００４０】
本発明の一実施形態によれば、本発明の着色感光性樹脂組成物は、前述した光重合開始剤（ａ１）以外の光重合開始剤（ａ２）をさらに含むことができる。
【００４１】
前記光重合開始剤（ａ２）は、後述する光重合性化合物を重合させることができるものであれば、特別な制限なしに使用することができ、例えばアセトフェノン系、ベンゾイン系、ベンゾフェノン系、チオキサントン系、トリアジン系、オキシム系、オニウム塩系、ニトロベンジルトシレート系またはベンゾイントシレート系等が挙げられる。前記アセトフェノン系化合物としては、ジエトキシアセトフェノン、２−メチル−２−モルホリノ−１−（４−メチルチオフェニル）プロパン−１−オン、２−ヒドロキシ−２−メチル−１−フェニルプロパン−１−オン、ベンジルジメチルケタル、２−ヒドロキシ−２−メチル−１−［４−（２−ヒドキシエトキシ）フェニル］プロパン−１−オン、１−ヒドロキシシクロヘキシルフェニルケトン、２−ヒドロキシ−２−メチル−１−［４−（１−メチルビニル）フェニル］プロパン−１−オンのオリゴマー等があり、２−メチル−２−モルホリノ−１−（４−メチルチオフェニル）プロパン−１−オンがより好ましい。また、複数のアセトフェノン系化合物および他の光重合開始剤を組み合わせて使用することもできる。アセトフェノン系化合物以外の光重合開始剤としては、光を照射することによって活性ラジカルを発生させる活性ラジカル発生剤、増感剤、酸発生剤等が挙げられる。前記活性ラジカル発生剤としては、ベンゾイン系化合物、ベンゾフェノン系化合物、チオキサントン系化合物、トリアジン系化合物またはオキシム系化合物等が挙げられる。ベンゾイン系化合物としては、例えば、ベンゾイン、ベンゾインメチルエーテル、ベンゾインエチルエーテル、ベンゾインイソプロピルエーテル、ベンゾインイソブチルエーテル等が挙げられる。ベンゾフェノン系化合物としては、例えば、ベンゾフェノン、ｏ−ベンゾイル安息香酸メチル、４−フェニルベンゾフェノン、４−ベンゾイル−４’−メチルジフェニルスルフィド、３，３’，４，４’−テトラ（ｔ−ブチルペルオキシカルボニル）ベンゾフェノン、２，４，６−トリメチルベンゾフェノン等が挙げられる．チオキサントン系化合物としては、例えば、２−イソプロピルチオキサントン、４−イソプロピルチオキサントン、２，４−ジエチルチオキサントン、２，４−ジクロロチオキサントン、１−クロロ−４−プロポキシチオキサントン等が挙げられる。トリアジン系化合物としては、例えば、２，４−ビス（トリクロロメチル）−６−（４−メトキシフェニル）−１，３，５−トリアジン、２，４−ビス（トリクロロメチル）−６−（４−メトキシナフチル）−１，３，５−トリアジン、２，４−ビス（トリクロロメチル）−６−（４−メトキシスチリル）−１，３，５−トリアジン、２，４−ビス（トリクロロメチル）−６−［２−（５−メチルフラン−２−イル）エテニル］−１，３，５−トリアジン、２，４−ビス（トリクロロメチル）−６−［２−（フラン−２−イル）エテニル］−１，３，５−トリアジン、２，４−ビス（トリクロロメチル）−６−［２−（４−ジエチルアミノ−２−メチルフェニル）エテニル］−１，３，５−トリアジン、２，４−ビス（トリクロロメチル）−６−［２−（３，４−ジメトキシフェニル）エテニル］−１，３，５−トリアジン等が挙げられる。オキシム系化合物としては、２−（Ｏ−ベンゾイルオキシム）−１−［４−（フェニルチオ）フェニル］−１，２−オクタンジオン、１−（４−メチルスルファニル−フェニル）−ブタン−１，２−ブタン−２−オキシム−Ｏ−アセテート、１−（４−メチルスルファニル−フェニル）−ブタン−１−オンオキシム−Ｏ−アセテート、ヒドロキシイミノ−（４−メチルスルファニル−フェニル）−酢酸エチルエステル−Ｏ−アセテート、ヒドロキシイミノ−（４−メチルスルファニル−フェニル）−酢酸エチルエステル−Ｏ−ベンゾエート等が挙げられる。増感剤としては、例えば、２，４，６−トリメチルベンゾイルジフェニルホスフィンオキシド、２，２−ビス（ｏ−クロロフェニル）−４，４’，５，５’−テトラフェニル−１，２’−ビイミダゾール、１０−ブチル−２−クロロアクリドン、２−エチルアントラキノン、ベンジル、９，１０−フェナントレンキノン、カンファーキノン、フェニルグリオキシル酸メチル、チタノセン化合物等が挙げられる。酸発生剤としては、例えば、４−ヒドロキシフェニルジメチルスルホニウムｐ−トルエンスルホネート、４−ヒドロキシフェニルジメチルスルホニウムヘキサフルオロアンチモネート、４−アセトキシフェニルジメチルスルホニウムｐ−トルエンスルホネート、４−アセトキシフェニルメチルベンジルスルホニウムヘキサフルオロアンチモネート、トリフェニルスルホニウムｐ−トルエンスルホネート、トリフェニルスルホニウムヘキサフルオロアンチモネート、ジフェニルヨードニウムｐ−トルエンスルホネート、ジフェニルヨードニウムヘキサフルオロアンチモネート等のオニウム塩類やニトロベンジルトシレート類、ベンゾイントシレート類等が挙げられる。また、前記化合物中には、活性ラジカルと酸を同時に発生させる化合物もある。例えば、前記トリアジン系光重合開始剤は、酸発生剤として使用され得る。
【００４２】
前述した光重合開始剤（Ａ）全体の含量は、これを含む着色感光性樹脂組成物のうち固形分全体１００重量部に対して０．１〜３０重量部で含まれ得、好ましくは０．５〜２０重量部で含まれ得る。前記光重合開始剤（Ａ）の含量が前記範囲内に含まれる場合、感度が向上して、光に対する露出時間を短縮させることによって、生産性が向上することができ、高い解像度を維持することができるという利点がある。
【００４３】
本発明の着色感光性樹脂組成物は、必要に応じて光重合開始補助剤をさらに含むこともできる。光重合開始補助剤は、前述した光重合開始剤（Ａ）と組み合わせて使用する場合があり、光重合開始剤（Ａ）により重合が開始された光重合性化合物の重合を促進させるために使用することができる。前記光重合開始補助剤としては、アミン系化合物、アルコキシアントラセン系化合物、チオキサントン系化合物等が挙げられる。アミン系化合物としては、例えば、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸２−ジメチルアミノエチル、４−ジメチルアミノ安息香酸２−エチルヘキシル、Ｎ、Ｎ−ジメチルパラトルイジン、４，４’−ビス（ジメチルアミノ）ベンゾフェノン、４，４’−ビス（ジエチルアミノ）ベンゾフェノン、４，４’−ビス（エチルメチルアミノ）ベンゾフェノン等が挙げられ、この中でも４，４’−ビス（ジエチルアミノ）ベンゾフェノンが好ましい。アルコキシアントラセン系化合物としては、例えば、９、１０−ジメトキシアントラセン、２−エチル−９、１０−ジメトキシアントラセン、９、１０−ジエトキシアントラセン、２−エチル−９、１０−ジエトキシアントラセン等が挙げられる。チオキサントン系化合物としては、例えば、２−イソプロピルチオキサントン、４−イソプロピルチオキサントン、２，４−ジエチルチオキサントン、２，４−ジクロロチオキサントン、１−クロロ−４−プロポキシチオキサントン等が挙げられる。前記の光重合開始剤は、単独でまたは２種以上を組み合わせて使用することができる。また、前記光重合開始補助剤としては、市販の製品を使用することができ、市販の光重合開始補助剤としては、例えば、ＥＡＢ−Ｆ（保土ヶ谷化学工業株式会社製品）等がある。本発明の着色感光性樹脂組成物に好ましい光重合開始剤および光重合開始補助剤の組合せとしては、ジエトキシアセトフェノン／４，４’−ビス（ジエチルアミノ）ベンゾフェノン、２−メチル−２−モルホリノ−１−（４−メチルチオフェニル）プロパン−１−オン／４，４’−ビス（ジエチルアミノ）ベンゾフェノン、２−ヒドロキシ−２−メチル−フェニルプロパン−１−オン／４，４’−ビス（ジエチルアミノ）ベンゾフェノン、２−ヒドロキシ−２−メチル−１−［４−（２−ヒドキシエトキシ）フェニル］プロパン−１−オン／４，４’−ビス（ジエチルアミノ）ベンゾフェノン、１−ヒドロキシシクロヘキシルフェニルケトン／４，４’−ビス（ジエチルアミノ）ベンゾフェノン、２−ヒドロキシ−２−メチル−１−［４−（１−メチルビニル）フェニル］プロパン−１−オンのオリゴマー／４，４’−ビス（ジエチルアミノ）ベンゾフェノン、２−ベンジル−２−ジメチルアミノ−１−（４−モルホリノフェニル）ブタン−１−オン／４，４’−ビス（ジエチルアミノ）ベンゾフェノンの組合せ等が挙げられ、より好ましくは２−メチル−２−モルホリノ−１−（４−メチルチオフェニル）プロパン−１−オン／４，４’−ビス（ジエチルアミノ）ベンゾフェノンの組合せが挙げられる。上記のように光重合開始剤と光重合開始補助剤を共に使用する場合、光重合開始補助剤は、光重合開始剤の１モル当たり１０モル以下で使用することが好ましく、０．０１〜５モルで使用することがより好ましい。
【００４４】
本発明の一実施形態による着色感光性樹脂組成物は、着色剤、光重合性化合物、溶剤および添加剤よりなる群から選ばれる一つ以上をさらに含むことができる。
【００４５】
着色剤
前記着色剤は、カラーフィルタの用途に応じて多様に適用可能な構成であって、本発明では、その種類を特に限定しない。
【００４６】
前記着色剤は、顔料、染料または天然色素のうちいずれか一つであってもよく、前記顔料としては、カラーインデックス（Ｔｈｅ  Ｓｏｃｉｅｔｙ  ｏｆ  Ｄｙｅｒｓ  ａｎｄ  Ｃｏｌｏｕｒｉｓｔｓ出版）でピグメント（Ｐｉｇｍｅｎｔ）に分類されている化合物を使用することができる。本発明の着色剤としては、耐熱性および発色性に優れているという点から、有機顔料が好ましい。
【００４７】
本発明に使用することができる好ましい顔料の具体例としては、
Ｃ．Ｉ．ピグメントイエロー１、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１６、Ｃ．Ｉ．ピグメントイエロー１７、Ｃ．Ｉ．ピグメントイエロー２０、Ｃ．Ｉ．ピグメントイエロー２４、Ｃ．Ｉ．ピグメントイエロー３１、Ｃ．Ｉ．ピグメントイエロー５３、Ｃ．Ｉ．ピグメントイエロー８３、Ｃ．Ｉ．ピグメントイエロー８６、Ｃ．Ｉ．ピグメントイエロー９３、Ｃ．Ｉ．ピグメントイエロー９４、Ｃ．Ｉ．ピグメントイエロー１０９、Ｃ．Ｉ．ピグメントイエロー１１０、Ｃ．Ｉ．ピグメントイエロー１１７、Ｃ．Ｉ．ピグメントイエロー１２５、Ｃ．Ｉ．ピグメントイエロー１２８、Ｃ．Ｉ．ピグメントイエロー１３７、Ｃ．Ｉ．ピグメントイエロー１３８、Ｃ．Ｉ．ピグメントイエロー１３９、Ｃ．Ｉ．ピグメントイエロー１４７、Ｃ．Ｉ．ピグメントイエロー１４８、Ｃ．Ｉ．ピグメントイエロー１５０、Ｃ．Ｉ．ピグメントイエロー１５３、Ｃ．Ｉ．ピグメントイエロー１５４、Ｃ．Ｉ．ピグメントイエロー１６６、Ｃ．Ｉ．ピグメントイエロー１７３、Ｃ．Ｉ．ピグメントイエロー１９４、Ｃ．Ｉ．ピグメントイエロー２１４等の黄色顔料；
Ｃ．Ｉ．ピグメントオレンジ１３、Ｃ．Ｉ．ピグメントオレンジ３１、Ｃ．Ｉ．ピグメントオレンジ３８、Ｃ．Ｉ．ピグメントオレンジ４０、Ｃ．Ｉ．ピグメントオレンジ４２、Ｃ．Ｉ．ピグメントオレンジ４３、Ｃ．Ｉ．ピグメントオレンジ５１、Ｃ．Ｉ．ピグメントオレンジ５５、Ｃ．Ｉ．ピグメントオレンジ５９、Ｃ．Ｉ．ピグメントオレンジ６１、Ｃ．Ｉ．ピグメントオレンジ６４、Ｃ．Ｉ．ピグメントオレンジ６５、Ｃ．Ｉ．ピグメントオレンジ７１、Ｃ．Ｉ．ピグメントオレンジ７３等のオレンジ色顔料；
Ｃ．Ｉ．ピグメントレッド９、Ｃ．Ｉ．ピグメントレッド９７、Ｃ．Ｉ．ピグメントレッド１０５、Ｃ．Ｉ．ピグメントレッド１２２、Ｃ．Ｉ．ピグメントレッド１２３、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１６８、Ｃ．Ｉ．ピグメントレッド１７６、Ｃ．Ｉ．ピグメントレッド１７７、Ｃ．Ｉ．ピグメントレッド１８０、Ｃ．Ｉ．ピグメントレッド１９２、Ｃ．Ｉ．ピグメントレッド２０９、Ｃ．Ｉ．ピグメントレッド２１５、Ｃ．Ｉ．ピグメントレッド２１６、Ｃ．Ｉ．ピグメントレッド２２４、Ｃ．Ｉ．ピグメントレッド２４２、Ｃ．Ｉ．ピグメントレッド２５４、Ｃ．Ｉ．ピグメントレッド２６４、Ｃ．Ｉ．ピグメントレッド２６５等の赤色顔料；
Ｃ．Ｉ．ピグメントブルー１５、Ｃ．Ｉ．ピグメントブルー１５：３、Ｃ．Ｉ．ピグメントブルー１５：４、Ｃ．Ｉ．ピグメントブルー１５：６、Ｃ．Ｉ．ピグメントブルー６０等の青色顔料；
Ｃ．Ｉ．ピグメントバイオレット１、Ｃ．Ｉ．ピグメントバイオレット１９、Ｃ．Ｉ．ピグメントバイオレット２３、Ｃ．Ｉ．ピグメントバイオレット２９、Ｃ．Ｉ．ピグメントバイオレット３２、Ｃ．Ｉ．ピグメントバイオレット３６、Ｃ．Ｉ．ピグメントバイオレット３８等のバイオレット色顔料；
Ｃ．Ｉ．ピグメントグリーン７、Ｃ．Ｉ．ピグメントグリーン３６、Ｃ．Ｉ．ピグメントグリーン５８等の緑色顔料；
Ｃ．Ｉ．ピグメントブラウン２３、Ｃ．Ｉ．ピグメントブラウン２５等のブラウン色顔料；
Ｃ．Ｉ．ピグメントブラック１、Ｃ．Ｉ．ピグメントブラック７等の黒色顔料等が挙げられる。
【００４８】
この中でも、Ｃ．Ｉ．ピグメントイエロー１３８、Ｃ．Ｉ．ピグメントイエロー１３９、Ｃ．Ｉ．ピグメントイエロー１５０、Ｃ．Ｉ．ピグメントレッド１７７、Ｃ．Ｉ．ピグメントレッド２０９、Ｃ．Ｉ．ピグメントレッド２５４、Ｃ．Ｉ．ピグメントバイオレット２３、Ｃ．Ｉ．ピグメントブルー１５：６およびＣ．Ｉ．ピグメントグリーン３６の中から選ばれる一つ以上の顔料を含むことが好ましい。
【００４９】
前記の有機顔料および無機顔料は、それぞれ単独で使用することもでき、２種類以上を混合して使用することもできる。例えば、赤色画素を形成するにあたって、Ｃ．Ｉ．ピグメントレッド２５４およびＣ．Ｉ．ピグメントイエロー１３９を含有すること、緑色画素を形成するにあたって、Ｃ．Ｉ．ピグメントグリーン５８、Ｃ．Ｉ．ピグメントイエロー１５０またはＣ．Ｉ．ピグメントイエロー１３８を含有すること、青色画素を形成するにあたって、Ｃ．Ｉ．ピグメントブルー１５：６を含有することが、色再現力を向上させるのにそれぞれ好ましいが、これに限定されるものではない。
【００５０】
本発明の前記染料は、有機溶剤に対する溶解性を有するものであれば、制限なしに１種以上を使用することができる。好ましくは有機溶剤に対する溶解性を有し、かつアルカリ現像液に対する溶解性および耐熱性、耐溶剤性等の信頼性を確保することができる染料を使用することが好ましい。前記染料としては、スルホン酸やカルボン酸等の酸性基を有する酸性染料、酸性染料と窒素含有化合物の塩、酸性染料のスルホンアミド体等とこれらの誘導体から選ばれるものを使用することができ、その他にも、アゾ系、キサンテン系、フタロシアニン系の酸性染料およびこれらの誘導体も選択することができる。前記染料は、カラーインデックス（Ｔｈｅ  Ｓｏｃｉｅｔｙ  ｏｆ  Ｄｙｅｒｓ  ａｎｄ  Ｃｏｌｏｕｒｉｓｔｓ出版）内に染料に分類されている化合物や、染色ノート（色染社）に記載されている公知の染料が挙げられる。
【００５１】
前記染料の具体例としては、Ｃ．Ｉ．ソルベント染料として、
Ｃ．Ｉ．ソルベントイエロー４、１４、１５、２１、２３、２４、３８、６２、６３、６８、８２、９４、９８、９９、１６２等の黄色染料；
Ｃ．Ｉ．ソルベントレッド８、４５、４９、１２２、１２５、１３０等の赤色染料；
Ｃ．Ｉ．ソルベントオレンジ２、７、１１、１５、２６、４５、５６、６２等のオレンジ色染料；
Ｃ．Ｉ．ソルベントブルー３５、３７、４５、５９、６７等の青色染料；
Ｃ．Ｉ．ソルベントグリーン１、３、４、５、７、２８、２９、３２、３３、３４、３５等の緑色染料等が挙げられる。
【００５２】
また、Ｃ．Ｉ．アシッド染料として、
Ｃ．Ｉ．アシッドイエロー１、３、７、９、１１、１７、２３、２５、２９、３４、３６、３８、４０、４２、５４、６５、７２、７３、７６、７９、９８、９９、１１１、１１２、１１３、１１４、１１６、１１９、１２３、１２８、１３４、１３５、１３８、１３９、１４０、１４４、１５０、１５５、１５７、１６０、１６１、１６３、１６８、１６９、１７２、１７７、１７８、１７９、１８４、１９０、１９３、１９６、１９７、１９９、２０２、２０３、２０４、２０５、２０７、２１２、２１４、２２０、２２１、２２８、２３０、２３２、２３５、２３８、２４０、２４２、２４３、２５１等の黄色染料；
Ｃ．Ｉ．アシッドレッド１、４、８、１４、１７、１８、２６、２７、２９、３１、３４、３５、３７、４２、４４、５０、５１、５２、５７、６６、７３、８０、８７、８８、９１、９２、９４、９７、１０３、１１１、１１４、１２９、１３３、１３４、１３８、１４３、１４５、１５０、１５１、１５８、１７６、１８２、１８３、１９８、２０６、２１１、２１５、２１６、２１７、２２７、２２８、２４９、２５２、２５７、２５８、２６０、２６１、２６６、２６８、２７０、２７４、２７７、２８０、２８１、１９５、３０８、３１２、３１５、３１６、３３９、３４１、３４５、３４６、３４９、３８２、３８３、３９４，４０１、４１２，４１７、４１８、４２２，４２６等の赤色染料；
Ｃ．Ｉ．アシッドオレンジ６、７、８、１０、１２、２６、５０、５１、５２、５６、６２、６３、６４、７４、７５、９４、９５、１０７、１０８、１６９、１７３等のオレンジ色染料；
Ｃ．Ｉ．アシッドブルー１、７、９、１５、１８、２３、２５、２７、２９、４０、４２、４５、５１、６２、７０、７４、８０、８３、８６、８７、９０、９２、９６、１０３、１１２、１１３、１２０、１２９、１３８、１４７、１５０、１５８、１７１、１８２、１９２、２１０、２４２、２４３、２５６、２５９、２６７、２７８、２８０、２８５、２９０、２９６、３１５、３２４：１、３３５、３４０等の青色染料；
Ｃ．Ｉ．アシッドバイオレット６Ｂ、７、９、１７、１９等のバイオレット色染料；
Ｃ．Ｉ．アシッドグリーン１、３、５、９、１６、２５、２７、５０、５８、６３、６５、８０、１０４、１０５、１０６、１０９等の緑色染料等が挙げられる。
【００５３】
また、Ｃ．Ｉ．ダイレクト染料として、
Ｃ．Ｉ．ダイレクトイエロー２、３３、３４、３５、３８、３９、４３、４７、５０、５４、５８、６８、６９、７０、７１、８６、９３、９４、９５、９８、１０２、１０８、１０９、１２９、１３６、１３８、１４１等の黄色染料；
Ｃ．Ｉ．ダイレクトレッド７９、８２、８３、８４、９１、９２、９６、９７、９８、９９、１０５、１０６、１０７、１７２、１７３、１７６、１７７、１７９、１８１、１８２、１８４、２０４、２０７、２１１、２１３、２１８、２２０、２２１、２２２、２３２、２３３、２３４、２４１、２４３、２４６、２５０等の赤色染料；
Ｃ．Ｉ．ダイレクトオレンジ３４、３９、４１、４６、５０、５２、５６、５７、６１、６４、６５、６８、７０、９６、９７、１０６、１０７等のオレンジ色染料；
Ｃ．Ｉ．ダイレクトブルー３８、４４、５７、７０、７７、８０、８１、８４、８５、８６、９０、９３、９４、９５、９７、９８、９９、１００、１０１、１０６、１０７、１０８、１０９、１１３、１１４、１１５、１１７、１１９、１３７、１４９、１５０、１５３、１５５、１５６、１５８、１５９、１６０、１６１、１６２、１６３、１６４、１６６、１６７、１７０、１７１、１７２、１７３、１８８、１８９、１９０、１９２、１９３、１９４、１９６、１９８、１９９、２００、２０７、２０９、２１０、２１２、２１３、２１４、２２２、２２８、２２９、２３７、２３８、２４２、２４３、２４４、２４５、２４７、２４８、２５０、２５１、２５２、２５６、２５７、２５９、２６０、２６８、２７４、２７５、２９３等の青色染料；
Ｃ．Ｉ．ダイレクトバイオレット４７、５２、５４、５９、６０、６５、６６、７９、８０、８１、８２、８４、８９、９０、９３、９５、９６、１０３、１０４等のバイオレット色染料；
Ｃ．Ｉ．ダイレクトグリーン２５、２７、３１、３２、３４、３７、６３、６５、６６、６７、６８、６９、７２、７７、７９、８２等の緑色染料等が挙げられる。
【００５４】
また、Ｃ．Ｉ．モーダント染料として、
Ｃ．Ｉ．モーダントイエロー５、８、１０、１６、２０、２６、３０、３１、３３、４２、４３、４５、５６、６１、６２、６５等の黄色染料；
Ｃ．Ｉ．モーダントレッド１、２、３、４、９、１１、１２、１４、１７、１８、１９、２２、２３、２４、２５、２６、３０、３２、３３、３６、３７、３８、３９、４１、４３、４５、４６、４８、５３、５６、６３、７１、７４、８５、８６、８８、９０、９４、９５等の赤色染料；
Ｃ．Ｉ．モーダントオレンジ３、４、５、８、１２、１３、１４、２０、２１、２３、２４、２８、２９、３２、３４、３５、３６、３７、４２、４３、４７、４８等のオレンジ色染料；
Ｃ．Ｉ．モーダントブルー１、２、３、７、８、９、１２、１３、１５、１６、１９、２０、２１、２２、２３、２４、２６、３０、３１、３２、３９、４０、４１、４３、４４，４８、４９、５３、６１、７４、７７、８３、８４等の青色染料；
Ｃ．Ｉ．モーダントバイオレット１、２，４、５、７、１４、２２、２４、３０、３１、３２、３７、４０、４１、４４，４５、４７、４８、５３、５８等のバイオレット色染料；
Ｃ．Ｉ．モーダントグリーン１、３、４、５、１０、１５、１９、２６、２９、３３、３４、３５、４１、４３、５３等の緑色染料等が挙げられる。
【００５５】
前記着色剤は、これを含む着色感光性樹脂組成物のうち固形分全体１００重量部に対して、１０〜７０重量部、好ましくは２０〜６０重量部で含まれることが好ましい。前記着色剤の含量が前記範囲内に含まれる場合、カラーフィルタに製作されたときのカラー濃度が十分であり、機械的強度が十分なパターンを形成することができる。
【００５６】
本発明で着色感光性組成物の固形分とは、溶剤を除去した成分の総合計を意味する。
【００５７】
前記顔料のうち有機顔料は、必要に応じて、酸性基または塩基性基が導入された顔料誘導体等を用いた表面処理、重合性化合物等による顔料の表面のグラフト処理、硫酸微粒化法（ｒｅｆｉｎｅｍｅｎｔ）等による微粒化処理、不純物を除去するための有機溶媒または水等による洗浄処理またはイオン性不純物のイオン交換法等による除去処理等を行うことができる。着色剤は、粒径が均一であることが好ましい。着色剤が顔料である場合には、顔料分散剤を含有させて分散処理を行うことによって、顔料が溶液中で均一に分散した状態の顔料分散液を得ることができる。
【００５８】
前記顔料は、その粒径が均一に分散した顔料分散液の形態で使用することが好ましい。顔料の粒径を均一に分散させるための方法の一例として、顔料分散剤を含有させて分散処理する方法等が挙げられ、この方法によれば、顔料が溶液中に均一に分散した状態の顔料分散液を得ることができる。
【００５９】
前記顔料分散剤の具体例としては、カチオン系、アニオン系、ノニオン系、両性系、ポリエステル系、ポリアミン系等の界面活性剤等が挙げられ、これらは、それぞれ単独でまたは２種以上を組み合わせて使用することができる。
【００６０】
前記顔料分散剤は、顔料の脱凝集および安定性の維持のために添加されるものであって、当該分野において一般的に使用されるものを制限なしに使用することができる。好ましくはＢＭＡ（ブチルメタクリレート）またはＤＭＡＥＭＡ（Ｎ，Ｎ−ジメチルアミノエチルメタクリレート）を含むアクリレート系分散剤（以下、アクリル分散剤という）を含有することが好ましい。この際、前記アクリル分散剤は、韓国特許公開２００４−００１４３１１号公報に開示されたようなリビング制御方法により製造されたものを適用することが好ましいが、前記リビング制御方法を用いて製造されたアクリレート系分散剤の市販品としては、ＤＩＳＰＥＲ  ＢＹＫ−２０００、ＤＩＳＰＥＲ  ＢＹＫ−２００１、ＤＩＳＰＥＲ  ＢＹＫ−２０７０、ＤＩＳＰＥＲ  ＢＹＫ−２１５０等が挙げられるが、これらに限定されるものではなく、これらは、それぞれ単独でまたは２種以上を組み合わせて使用することができる。
【００６１】
前記分散剤は、上記したアクリル分散剤以外に他の樹脂タイプの顔料分散剤を使用することもできる。前記他の樹脂タイプの顔料分散剤としては、公知となっている樹脂タイプの顔料分散剤、特にポリウレタン、ポリアクリレートと代表されるポリカルボン酸エステル、不飽和ポリアミド、ポリカルボン酸、ポリカルボン酸の（部分的）アミン塩、ポリカルボン酸のアンモニウム塩、ポリカルボン酸のアルキルアミン塩、ポリシロキサン、長鎖ポリアミノアミドホスフェート塩、ヒドロキシル基−含ポリカルボン酸のエステルおよびこれらの改質生成物、またはフリー（ｆｒｅｅ）カルボキシル基を有するポリエステルとポリ（低級アルキレンイミン）の反応により形成されたアミドまたはこれらの塩のような油質の分散剤；（メタ）アクリル酸−スチレンコポリマー、（メタ）アクリル酸−（メタ）アクリレートエステルコポリマー、スチレン−マレイン酸コポリマー、ポリビニルアルコールまたはポリビニルピロリドンのような水溶性樹脂または水溶性ポリマー化合物；ポリエステル；改質ポリアクリレート；エチレンオキシド／プロピレンオキシドの付加生成物およびホスフェートエステル等が挙げられる。上記した樹脂型分散剤の市販品としては、カチオン系樹脂分散剤としては、例えば、ＢＹＫ（ビック）ケミ社の商品名：ＤＩＳＰＥＲ  ＢＹＫ−１６０、ＤＩＳＰＥＲ  ＢＹＫ−１６１、ＤＩＳＰＥＲ  ＢＹＫ−１６２、ＤＩＳＰＥＲ  ＢＹＫ−１６３、ＤＩＳＰＥＲ  ＢＹＫ−１６４、ＤＩＳＰＥＲ  ＢＹＫ−１６６、ＤＩＳＰＥＲ  ＢＹＫ−１７１、ＤＩＳＰＥＲ  ＢＹＫ−１８２、ＤＩＳＰＥＲ  ＢＹＫ−１８４；ＢＡＳＦ社の商品名：ＥＦＫＡ−４４、ＥＦＫＡ−４６、ＥＦＫＡ−４７、ＥＦＫＡ−４８、ＥＦＫＡ−４０１０、ＥＦＫＡ−４０５０、ＥＦＫＡ−４０５５、ＥＦＫＡ−４０２０、ＥＦＫＡ−４０１５、ＥＦＫＡ−４０６０、ＥＦＫＡ−４３００、ＥＦＫＡ−４３３０、ＥＦＫＡ−４４００、ＥＦＫＡ−４４０６、ＥＦＫＡ−４５１０、ＥＦＫＡ−４８００；Ｌｕｂｉｒｚｏｌ社の商品名：ＳＯＬＳＰＥＲＳ−２４０００、ＳＯＬＳＰＥＲＳ−３２５５０、ＮＢＺ−４２０４  ／１０；川研ファインケミカル社の商品名：ヒノアクト（ＨＩＮＯＡＣＴ）Ｔ−６０００、ヒノアクトＴ−７０００、ヒノアクトＴ−８０００；味の素社の商品名：アジスパー（ＡＪＩＳＰＵＲ）ＰＢ−８２１、アジスパーＰＢ−８２２、アジスパーＰＢ−８２３；共栄社化学社の商品名：フローレン（ＦＬＯＲＥＮＥ）ＤＯＰＡ−１７ＨＦ、フローレンＤＯＰＡ−１５ＢＨＦ、フローレンＤＯＰＡ−３３、フローレンＤＯＰＡ−４４等が挙げられる。上記したアクリル分散剤以外に、他の樹脂タイプの顔料分散剤は、それぞれ単独でまたは２種以上を組み合わせて使用することができ、アクリル分散剤と併用して使用することもできる。
【００６２】
前記着色感光性樹脂組成物が顔料分散剤をさらに含む場合、その含量は、共に含まれる着色剤１重量部当たり好ましくは１重量部以下であってもよく、より好ましくは０．０５重量部以上０．５重量部以下であってもよい。前記顔料分散剤の使用量が前記範囲内にある場合、均一な分散状態の顔料が得られることができる。
【００６３】
光重合性化合物
前記光重合性化合物は、光の照射により光重合開始剤から発生する活性ラジカル、酸等により重合され得る化合物であれば、本発明において特に限定せず、官能性基の個数によって一官能、二官能、三官能以上の重合性化合物等が挙げられる。
【００６４】
前記一官能重合性化合物の具体例としては、ノニルフェニルカルビトールアクリレート、２−ヒドロキシ−３−フェノキシプロピルアクリレート、２−エチルヘキシルカルビトールアクリレート、２−ヒドロキシエチルアクリレート、Ｎ−ビニルピロリドン等が挙げられる。
【００６５】
前記二官能重合性化合物の具体例としては、１，６−ヘキサンジオールジ（メタ）アクリレート、エチレングリコールジ（メタ）アクリレート、ネオペンチルグリコールジ（メタ）アクリレート、トリエチレングリコールジ（メタ）アクリレート、ビスフェノールＡのビス（アクリロイルオキシエチル）エーテル、３−メチルペンタンジオールジ（メタ）アクリレート、ブチレングリコールジメタクリレート、ヘキサンジオールジ（メタ）アクリレート、ジエチレングリコールジ（メタ）アクリレート、トリエチレングリコールジ（メタ）アクリレート、テトラエチレングリコールジ（メタ）アクリレート、ポリエチレングリコールジ（メタ）アクリレート、ジプロピレングリコールジアクリレート、トリプロピレングリコールジアクリレート、エトキシレートネオペンチルグリコールジアクリレート、プロポキシレートネオペンチルグリコールジアクリレート等が挙げられる。
【００６６】
前記三官能以上の重合性化合物の具体例としては、トリメチロールプロパントリ（メタ）アクリレート、ペンタエリスリトールトリ（メタ）アクリレート、エトキシレートトリメチロールプロパントリ（メタ）アクリレート、プロポキシレートトリメチロールプロパントリ（メタ）アクリレート、グリセリルプロポキシレートトリアクリレート、イソシアヌレートトリアクリレート等の三官能重合性化合物；ペンタエリスリトールテトラ（メタ）アクリレート、ジメチロールプロパンテトラ（メチル）アクリレート等の四官能重合性化合物；ジペンタエリスリトールペンタ（メタ）アクリレート、ジペンタエリスリトールヘキサ（メタ）アクリレート等の五官能以上の重合性化合物等が挙げられる。
【００６７】
これらのうち前記光重合性化合物は、それぞれ単独でまたは２種以上を混合して使用することができ、具体的には、二官能以上の多官能重合性化合物を好ましく使用することができ、特に五官能以上の多官能重合性化合物を好ましく使用することができるが、これに限定されるものではない。
【００６８】
前記光重合性化合物は、これを含む着色感光性樹脂組成物のうち固形分全体１００重量部に対して、５〜５０重量部、好ましくは７〜４５重量部で含まれ得る。前記光重合性化合物が前記範囲に含まれる場合、画素部の強度や平滑性が良好になり得るという利点がある。
【００６９】
溶剤
本発明の溶剤は、共に含まれる他の構成成分を分散または溶解させるのに効果的なものであれば、特別な制限なしに使用することができ、例えばエーテル類、芳香族炭化水素類、ケトン類、アルコール類、エステル類またはアミド類等を好ましく使用することができる。
【００７０】
前記エーテル類としては、例えば、テトラヒドロフラン、テトラヒドロピラン、１，４−ジオキサン、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールジプロピルエーテル、ジエチレングリコールジブチルエーテル、プロピレングリコールメチルエーテル、プロピレングリコールモノメチルエーテルアセテート、プロピレングリコールモノエチルエーテルアセテート、プロピレングリコールモノプロピルエーテルアセテート、メチルセロソルブアセテート、エチルセロソルブアセテート、エチルカルビトールアセテート、ブチルカルビトールアセテート、プロピレングリコールメチルエーテルアセテート、メトキシブチルアセテート、メトキシペンチルアセテート、アニソール、フェネトールまたはメチルアニソール等が挙げられる。
【００７１】
前記芳香族炭化水素類としては、例えば、ベンゼン、トルエン、キシレンまたはメシチレン等が挙げられる。
【００７２】
前記ケトン類としては、例えば、アセトン、２−ブタノン、２−ヘプタノン、３−ヘプタノン、４−ヘプタノン、４−メチル−２−ペンタノン、シクロペンタノンまたはシクロヘキサノン等が挙げられる。
【００７３】
前記アルコール類としては、例えば、メタノール、エタノール、プロパノール、ブタノール、ヘキサノール、シクロヘキサノール、エチレングリコールまたはグリセリン等が挙げられる。
【００７４】
前記エステル類としては、例えば、酢酸エチル、酢酸−ｎ−ブチル、酢酸イソブチル、ギ酸アミル、酢酸イソアミル、酢酸イソブチル、プロピオン酸ブチル、酪酸イソプロピル、酪酸エチル、酪酸ブチル、アルキルエステル類、乳酸メチル、乳酸エチル、オキシ酢酸メチル、オキシ酢酸エチル、オキシ酢酸ブチル、メトキシ酢酸メチル、メトキシ酢酸エチル、メトキシ酢酸ブチル、エトキシ酢酸メチル、エトキシ酢酸エチル、３−オキシプロピオン酸メチル、３−オキシプロピオン酸エチル、３−メトキシプロピオン酸メチル、３−メトキシプロピオン酸エチル、３−エトキシプロピオン酸メチル、３−エトキシプロピオン酸エチル、２−オキシプロピオン酸メチル、２−オキシプロピオン酸エチル、２−オキシプロピオン酸プロピル、２−メトキシプロピオン酸メチル、２−メトキシプロピオン酸エチル、２−メトキシプロピオン酸プロピル、２−エトキシプロピオン酸メチル、２−エトキシプロピオン酸エチル、２−オキシ−２−メチルプロピオン酸メチル、２−オキシ−２−メチルプロピオン酸エチル、２−メトキシ−２−メチルプロピオン酸メチル、２−エトキシ−２−メチルプロピオン酸エチル、ピルビン酸メチル、ピルビン酸エチル、ピルビン酸プロピル、アセト酢酸メチル、アセト酢酸エチル、２−オキソブタン酸メチル、２−オキソブタン酸エチル、３−メトキシブチルアセテート、３−メチル−３−メトキシブチルアセテートまたはγ−ブチロラクトン等が挙げられる。
【００７５】
前記アミド類としては、例えば、Ｎ，Ｎ−ジメチルホルムアミドまたはＮ，Ｎ−ジメチルアセトアミド等が挙げられる。
【００７６】
その他溶剤としては、例えば、Ｎ−メチルピロリドンまたはジメチルスルホキシド等が挙げられる。
【００７７】
前述した溶剤は、それぞれ単独でまたは２種以上を混合して使用することができ、その中でも、３−エトキシプロピオン酸エチル、プロピレングリコールモノメチルエーテルアセテートまたはプロピレングリコールメチルエーテルを好ましく使用することができ、前述した溶剤の含量は、これを含む着色感光性樹脂組成物全体１００重量部に対して１０〜９０重量部で含まれ得る。溶剤の含有量が前記範囲であれば、着色感光性樹脂組成物の塗布時に平坦性が良好であり、カラーフィルタを形成したとき、色濃度が十分であるので、表示特性が良好になり得るという利点がある。
【００７８】
添加剤
前記着色感光性樹脂組成物は、前述した成分以外にも、必要に応じて性能向上のために消泡剤、界面活性剤、熱架橋剤、接着力増進剤、酸化防止剤等の添加剤をさらに含むことができる。
【００７９】
前記界面活性剤は、基板と着色感光性樹脂組成物の密着性を向上させることができる成分として、例えば、フッ素含有界面活性剤、ノニオン界面活性剤、カチオン界面活性剤、アニオン界面活性剤およびシリコーン界面活性剤のような各種界面活性剤を使用することができる。これらは、単独または２種以上混合して使用することができる。
【００８０】
フッ素含有界面活性剤の具体例としては、ＭＡＧＡＦＡＣ  Ｆ１７１、Ｆ１７２、Ｆ１７３、Ｆ１７６、Ｆ１７７、Ｆ１４１、Ｆ１４２、Ｆ１４３、Ｆ１４４、Ｒ３０、Ｆ４３７、Ｆ４７５、Ｆ４７９、Ｆ４８２、Ｆ５５４、Ｆ７８０およびＦ７８１（商品名、ＤＩＣ  Ｃｏｒｐｏｒａｔｉｏｎ製品）、ＦＬＵＯＲＡＤ  ＦＣ４３０、ＦＣ４３１およびＦＣ１７１（商品名、Ｓｕｍｉｔｏｍｏ  ３Ｍ  Ｌｉｍｉｔｅｄ製品）、ＳＵＲＦＬＯＮ  Ｓ−３８２、ＳＣ−１０１、ＳＣ−１０３、ＳＣ−１０４、ＳＣ−１０５、ＳＣ１０６８、ＳＣ−３８１、ＳＣ−３８３、Ｓ３９３およびＫＨ−４０（商品名、Ａｓａｈｉ  Ｇｌａｓｓ  Ｃｏ．，Ｌｔｄ．製品）、ＳＯＬＳＰＥＲＳＥ  ２００００（商品名、Ｌｕｂｒｉｚｏｌ  Ｊａｐａｎ  Ｌｉｍｉｔｅｄ製品）等が挙げられる。
【００８１】
ノニオン界面活性剤の具体例としては、グリセロール、トリメチロールプロパン、トリメチロールエタン、およびこれらのエトキシレートまたはプロポキシレート（例えば、グリセロールプロポキシレートまたはグリセリンエトキシレート）；ＰＬＵＲＯＮＩＣ  Ｌ１０、Ｌ３１、Ｌ６１、Ｌ６２、１０Ｒ５、１７Ｒ２および２５Ｒ２、およびＴＥＴＲＯＮＩＣ  ３０４、７０１、７０４、９０１、９０４および１５０Ｒ１（商品名、ＢＡＳＦ製品）のようなポリオキシエチレンラウリルエーテル、ポリオキシエチレンステアリルエーテル、ポリオキシエチレンオレイルエーテル、ポリオキシエチレンオクチルフェニルエーテル、ポリオキシエチレンノニルフェニルエーテル、ポリエチレングリコールジラウレート、ポリエチレングリコールジステアレート、ソルビタン脂肪酸エステル等が挙げられる。
【００８２】
カチオン界面活性剤の具体例としては、ＥＦＫＡ−７４５（商品名、Ｍｏｒｉｓｈｉｔａ  ＆  Ｃｏ．，Ｌｔｄ．製品）のようなフタロシアニン変性化合物、ＫＰ３４１（商品名、Ｓｈｉｎ−Ｅｔｓｕ  Ｃｈｅｍｉｃａｌ  Ｃｏ．，Ｌｔｄ．製品）のようなオルガノシロキサンポリマー；ＰＯＬＹＦＬＯＷ  Ｎｏ．７５、Ｎｏ．９０、Ｎｏ．９５（商品名、Ｋｙｏｅｉｓｈａ  Ｃｈｅｍｉｃａｌ  Ｃｏ．，Ｌｔｄ．製品）のような（メタ）アクリル酸系（コ）ポリマー、Ｗ００１（商品名、Ｙｕｓｈｏ  Ｃｏ．，Ｌｔｄ．製品）等が挙げられる。
【００８３】
アニオン界面活性剤の具体例としては、Ｗ００４、Ｗ００５、Ｗ０１７（商品名、Ｙｕｓｈｏ  Ｃｏ．，Ｌｔｄ．製品）等が挙げられる。
【００８４】
シリコーン界面活性剤の具体例としては、ＴＯＲＡＹ  ＳＩＬＩＣＯＮＥ  ＤＣ３ＰＡ、ＳＨ７ＰＡ、ＤＣ１１ＰＡ、ＳＨ２１ＰＡ、ＳＨ２８ＰＡ、ＳＨ２９ＰＡ、ＳＨ３０ＰＡおよびＳＨ８４００（商品名、Ｄｏｗ  Ｃｏｒｎｉｎｇ  Ｔｏｒａｙ  Ｃｏ．，Ｌｔｄ．製品）、ＴＳＦ−４４４０、４３００、４４４５、４４６０および４４５２（商品名、Ｍｏｍｅｎｔｉｖｅ  Ｐｅｒｆｏｒｍａｎｃｅ  Ｍａｔｅｒｉａｌｓ  Ｉｎｃ．製品）、ＫＰ３４１、ＫＦ６００１およびＫＦ６００２（商品名、Ｓｈｉｎ−Ｅｔｓｕ  Ｃｈｅｍｉｃａｌ  Ｃｏ．，Ｌｔｄ．製品）、ＢＹＫ３０７、３２３および３３０（商品名、ＢＹＫ  Ｃｈｅｍｉｅ製品）等が挙げられる。
【００８５】
前記熱架橋剤は、着色感光性樹脂組成物で塗膜を形成するとき、ＵＶ照射と熱処理を用いた架橋反応が円滑に行われるようにでき、耐熱性を向上させることができる成分である。例えば、ポリアクリレート樹脂、エポキシ樹脂、フェノール樹脂、メラミン樹脂、有機酸、アミン化合物、無水化合物等が挙げられる。
【００８６】
前記接着力増進剤は、基材になり得る無機物、例えば、シリコン、酸化シリコン、窒化シリコン等のシリコン化合物、金、銅、アルミニウム等の金属等との密着性を向上させることができ、基材とのテーパー角の調節能力を向上させることができるという利点がある。例えば、シランカップリング剤またはチオール系化合物が挙げられ、好ましくはシランカップリング剤を使用することができる。
【００８７】
前記シランカップリング剤の種類は、特に限定されず、具体例としては、γ−アミノプロピルトリメトキシシラン、γ−アミノプロピルトリエトキシシラン、γ−グリシドキシプロピルトリアルコキシシラン、γ−グリシドキシプロピルアルキルジアルコキシシラン、γ−メタクリルオキシプロピルトリアルコキシシラン、γ−メタクリルオキシプロピルアルキルジアルコキシシラン、γ−クロロプロピルトリアルコキシシラン、γ−メルカプトプロピルトリアルコキシシラン、β−（３，４−エポキシシクロヘキシル）エチルトリアルコキシシラン、ビニルトリアルコキシシラン等が挙げられ、好ましくはγ−グリシドキシプロピルトリアルコキシシランまたはγ−メタクリルオキシプロピルトリアルコキシシランが挙げられ、より好ましくはγ−グリシドキシプロピルトリアルコキシシランが挙げられる。これらは、単独または２種以上混合して使用することができる。
【００８８】
前記酸化防止剤の例としては、一般的に、２−ｔ−ブチルフェノール、２，６−ジ−ｔ−ブチルフェノール、２，４−ジ−ｔ−ブチルフェノール、２−ｓｅｃ−ブチルフェノール、２，６−ジ−ｓｅｃ−ブチルフェノール、２，４−ジ−ｓｅｃ−ブチルフェノール、２−イソプロピルフェノール、２，６−ジイソプロピルフェノール、２，４−ジイソプロピルフェノール、２−ｔ−オクチルフェノール、２，６−ジ−ｔ−オクチルフェノール、２，４−ジ−ｔ−オクチルフェノール、２−シクロペンチルフェノール、２，６−ジシクロペンチルフェノール、２，４−ジシクロペンチルフェノール、２−ｔ−ブチル−ｐ−クレゾール、２，６−ジ−ｔ−アミルフェノール、２，４−ジ−ｔ−アミルフェノール、６−ｔ−ブチル−ｏ−クレゾール、２，６−ジ−ｔ−ドデシルフェノール、２，４−ジ−ｔ−ドデシルフェノール、２−ｓｅｃ−ブチル−ｐ−クレゾール、２、６−ジ−ｔ−オクチルフェノール、２，４−ジ−ｔ−オクチルフェノール、６−ｓｅｃ−ブチル−ｏ−クレゾール、２−ｔ−オクチル−ｐ−クレゾール、２−ｔ−ドデシル−ｐ−クレゾール、２−ｔ−ブチル−６−イソプロピルフェノール、６−ｔ−オクチル−ｏ−クレゾール、６−ｔ−ドデシル−ｏ−クレゾール、４，４’−ブチリデンビス（３−メチル−６−ｔ−ブチルフェノール）、オクタデシル−３−（３，５−ジ−ｔ−ブチル−４−ヒドロキシフェニル）プロピオネート、４，４’−ブチリデンビス（６−テトラ−ブチル−３−メチルフェノール）、４，４’−チオ−ビス（３−メチル−６−ｔ−ブチルフェノール）、トリエチレングリコール−ビス［３−（３−ｔ−ブチル−５−メチル−４−ヒドロキシフェニル）プロピオネート］、１，６−ヘキサンジオール−ビス−［３−（３，５−ジ−ｔ−ブチル−４−ヒドロキシフェニル）プロピオネート］、ペンタエリスリトール−テトラキス［３−（３，５−ジ−ｔ−ブチル−４−ヒドロキシフェニル）プロピオネート］、１，３，５−トリメチル−２，４，６−トリス（３，５−ジ−ｔ−ブチル−４−ヒドロキシベンジル）ベンゼン、２，６−ジ−ｔ−ブチル−４−エチルフェノール、２、２’−メチレンビス（４−メチル−６−ｔ−ブチルフェノール）、１，１，３−トリス（２−メチル−４−ヒドロキシ−５−ｔ−ブチルフェニル）ブタン、１，３，５−トリス（４−ヒドロキシベンジル）ベンゼンおよびテトラキス［メチレン−３−（３，５’−ジ−ｔ−ブチル−４’−ヒドロキシフェニルプロピオネート）］メタン等が挙げられ、好ましくは下記化学式８で表される酸化防止剤を使用することができ、これらは、１種または２種以上を使用することができる。
【００８９】
［化学式８］
【化８】
2019168679.tif 000010
【００９０】
（前記化学式８で、Ｒ１、Ｒ２、Ｒ３、Ｒ４およびＲ５は、それぞれ独立して、炭素数１〜１０の線形または環形のアルキル基または水素である。）
【００９１】
本発明の着色感光性樹脂組成物の製造方法は、当該業界において通常使用する方法を制限なしに適用できるが、一例を挙げると、下記のような方法により製造することができる。着色剤を予め溶剤と混合して着色材料の平均粒径が０．２μｍ以下程度になるまでビーズミル等を用いて分散させる。この際、必要に応じて顔料分散剤を使用することができ、また、アルカリ可溶性樹脂の一部または全部が配合される場合もある。得られた分散液（以下、ミルベースということもある）にアルカリ可溶性樹脂の残り、光重合性化合物および光重合開始剤、添加剤、必要に応じて使用されるその他の成分、必要に応じて追加の溶剤を所定の濃度になるようにさらに添加して混合することによって、目的とする着色感光性樹脂組成物を得ることができる。
【００９２】
＜カラーフィルタ＞
本発明の他の様態によるカラーフィルタは、前述した着色感光性樹脂組成物の硬化物を含むことによって、製造工程中にポストベーク段階後にパターンの形状を順テーパーの形態で製造して、製造工程中に問題が発生するのを防止することができ、形成されたパターン内に孔（ｈｏｌｅ）が発生するのを防止することができるという利点がある。
【００９３】
本発明のカラーフィルタは、当該業界において通常使用される製造方法を特別な制限なしに適用して製造することができるが、一例を図１〜図３を参照して説明すると、下記の通りである。
【００９４】
本発明の着色感光性樹脂組成物を利用してカラーフィルタを製造するためには、着色パターンを形成しなければならないが、このために前記着色感光性樹脂組成物をパターン処理することができる。具体的に、図１を参照すると、本発明の着色感光性樹脂組成物からなるカラー層１１を基板１０の上部に形成させる。この際、前記基板１０の種類は、特に制限されず、カラーフィルタ自体基板であってもよく、ジスプレイ装置等にカラーフィルタが位置する部位であってもよい。前記基板１０は、ガラス板、シリコンウェハーおよびＰＥＳ（Ｐｏｌｙ  Ｅｔｈｅｒ  Ｓｕｌｆｏｎｅ）、ＰＣ（Ｐｏｌｙ  Ｃａｒｂｏｎａｔｅ）等のプラスチック板等であってもよい。すなわち、前記基板１０は、シリコン（Ｓｉ）、シリコン酸化物（ＳｉＯｘ）またはガラス基板であるか、高分子基板であってもよい。このように、着色感光性樹脂組成物からなるカラー層１１を基板１０上に形成させるためには、例えば溶剤により希釈した着色感光性樹脂組成物を、スピン、スリット後スピン、スリット、ロール、スプレー、インクジェット方式等のコーティング法により基板上に塗布した後、溶剤等のような揮発性成分を揮発させる。これにより、着色感光性樹脂組成物からなるカラー層１１を形成させるが、前記カラー層１１は、着色感光性樹脂組成物の固形成分からなり、揮発性成分を殆ど含有しない。フィルム面の厚さは、組成物の粘度、固形分の濃度、塗布速度等のような塗布条件によって決定され、本発明の組成物を使用する場合に、厚さ０．５〜５μｍのカラー層１１を得ることができる。
【００９５】
次に、図２を参照すると、基板１０上に着色感光性樹脂組成物からなるカラー層１１を光３０に露出（露光）させる。露光させるためには、例えば前記カラー層１１をフォトマスク２０を介して所定のパターンに光３０照射させる。この際、光３０としては、通常、紫外線のｇ線（波長：４３６ｎｍ）、ｈ線、ｉ線（波長：３６５ｎｍ）等を使用する。光３０は、フォトマスク２０のパターンによって通過する。前記フォトマスク２０は、ガラス板の表面上に所定のパターンで光線を遮蔽させる遮光層を提供する。光３０は、遮光層により遮蔽される。この遮光層が提供されないガラス板の部分は、光線が透過する投光部である。このような投光部のパターンによって、前記カラー層１１を露光させる。光３０の照射量は、使用される着色感光性樹脂組成物によって適切に選択される。
【００９６】
前記光３０が照射される部分は、光３０が照射されない部分に比べて溶解度が非常に小さくなって、両者の溶解度の差が最大化されるので、このような差異を利用して現像作業を経る。現像のためには、例えば露光後の着色感光性樹脂組成物層を現像剤に浸漬させる。現像剤としては、アルカリ化合物、例えば炭酸ナトリウム、水酸化ナトリウム、水酸化カリウム、炭酸カリウム、水酸化テトラメチルアンモニウム等の水溶液を使用する。図３を参照すると、このような現像により基板１０上に形成されたカラー層１１のうち光３０により照射されない光３０未照射領域は除去される。これとは反対に、光３０により照射される光３０照射領域は、残留して、着色パターン１１Ｒを構成する。現像後には、通常、前記層を水で洗浄し、乾燥させて、所定の着色パターン１１Ｒを得る。また、乾燥後には、加熱処理を実施することもできる。加熱処理により形成された着色パターン１１Ｒが硬化し、その機械的強度が向上する。このように着色パターン１１Ｒの機械的強度が加熱処理によって向上することができるので、硬化剤を含有する着色感光性組成物を使用することが好ましい。加熱温度は、通常、１８０℃以上、好ましくは２００〜２５０℃である。
【００９７】
＜画像表示装置＞
本発明のまた他の様態による画像表示装置は、前述したカラーフィルタを含むことによって、製造工程上に問題が発生しないので、不良発生が少ないという利点がある。前記画像表示装置は、具体的に、液晶ディスプレイ（液晶表示装置；ＬＣＤ）、有機ＥＬディスプレイ（有機ＥＬ表示装置）、液晶プロジェクター、ゲーム機用表示装置、携帯電話等の携帯端末用表示装置、デジタルカメラ用表示装置、カー・ナビゲーション用表示装置等の表示装置等が挙げられ、特にカラー表示装置が適している。
【００９８】
前記画像表示装置は、光源等のような発光装置、導光板、本発明によるカラーフィルタを含む液晶表示部等のように通常に画像表示装置に含まれ得るその他の構成を含むことができ、本発明においてこれを限定しない。
【００９９】
以下、本発明の理解を明確にするために好ましい実施例を提示するが、下記の実施例は、本発明を例示するものに過ぎず、本発明の範囲および技術思想の範囲内で様々な変更および修正が可能であることは、当業者にとって明らかであり、このような変形および修正が添付の特許請求の範囲に属することも当然なことである。以下の実施例および比較例において含量を示す「％」および「部」は、特に別の言及のない限り、重量基準である。
【０１００】
実施例および比較例
下記表１のような構成および含量で混合して、着色感光性樹脂組成物を製造した。
【０１０１】
【表１】
2019168679.tif 000011
【０１０２】
［化学式９］
【化９】
2019168679.tif 000012
【０１０３】
［化学式１０］
【化１０】
2019168679.tif 000013
【０１０４】
［化学式１１］
【化１１】
2019168679.tif 000014
【０１０５】
［化学式１２］
【化１２】
2019168679.tif 000015
【０１０６】
［化学式１３］
【化１３】
2019168679.tif 000016
【０１０７】
製造例：カラーフィルタの製造
前記実施例および比較例で製造したそれぞれの着色感光性樹脂組成物をスピンコーティング法でガラス基板の上に塗布した後、加熱板の上に載置し、１００℃の温度で３分間維持して薄膜を形成させた。次に、前記薄膜の上に１μｍ〜５０μｍのライン／スペースパターンを有する試験フォトマスクを載置し、試験フォトマスクとの間隔を１００μｍにして紫外線を照射した。この際、紫外線光源は、ｇ、ｈ、ｉ線を全て含有する１ＫＷの高圧水銀灯を使用して５０ｍＪ／ｃｍ２の照度で照射し、特別な光学フィルタは使用しなかった。前記で紫外線が照射された薄膜をｐＨ１０．５のＫＯＨ水溶液現像溶液に１分間浸漬して現像した。この薄膜が施されたガラス板を蒸留水を使用して洗浄した後、窒素ガスを吹いて乾燥し、２２０℃の加熱オーブンで３０時間加熱してカラーフィルタを製造した。前記で製造されたカラーフィルタのフィルムの厚さは、２．０μｍであった。
【０１０８】
実験例１．パターンテーパー形態
前記製造例のうち２２０℃加熱工程後のテーパーの形態を走査電子顕微鏡（ＳＥＭ）で測定して、その結果を下記表２のように判断して、その結果を下記表３に記載した。
【０１０９】
【表２】
2019168679.tif 000017
【０１１０】
実験例２．パターン線幅（感度）の評価
前記製造例で形成されたパターンの線幅を、走査電子顕微鏡（ＳＥＭ）を使用して測定した。パターンの線幅がフォトマスクの線幅（１００μｍ）以上と測定された場合、着色感光性樹脂組成物の感度が向上して、線幅が拡大したものと評価する。この際、測定された線幅（μｍ）は、下記表３に記載した。
【０１１１】
【表３】
2019168679.tif 000018
前記表３を参照すると、本発明の条件を全て満たす実施例１〜４の着色感光性樹脂組成物を利用して製造されたカラーフィルタは、本発明の条件を一つも満たさない比較例１〜４よりも感度に優れており、パターンのテーパー形態が順テーパーの形態で製造されることを確認することができた。
【０１１２】
具体的に、本発明で提示する光重合開始剤を使用しない比較例１および３の着色感光性樹脂組成物は、順テーパーの形成は可能であるが、１００μｍ以下の線幅を確認することによって、感度が良くないことを確認することができ、本発明で提示するアルカリ可溶性樹脂を使用しない比較例２および４の着色感光性樹脂組成物は、１００μｍ以上の線幅を有して感度は十分であるが、逆テーパーが形成される問題があることを確認することができた。
【符号の説明】
【０１１３】
１０      基板
１１      カラー層
１１Ｒ      カラーパターン
２０      フォトマスク
３０      光
【図１】
2019168679.tif 000019
【図２】
2019168679.tif 000020
【図３】
2019168679.tif 000021